(57)【要約】【課題】耐キャスター性、耐衝撃性、及び表面平滑性を向上させることができ、パンク及び変形の発生を抑制することができる化粧パネル及び化粧パネルの製造方法を提供する。【解決手段】製造者は、ユーカリ製の高比重合板基材１の上面に、高比重のＵＶ硬化型樹脂を含む目止め剤を用いた目止め処理を施すことによって目止め層２１を形成し、目止め層２１の上面に、実質的に水分を含まない接着剤を塗布してから、オレフィンシートを用いてなる化粧材４１を目止め層２１の上面に貼り合わせる。この結果、目止め層２１と化粧材４１との間に接着層３１が形成される。高比重合板基材１及び目止め層２１は耐キャスター性及び耐衝撃性に優れており、目止め層２１が形成されていることによって化粧パネル７１の表面平滑性が向上されている。また、化粧材４１及び接着層３１から水分が放出されないため、水分に起因するパンク及び変形の発生が抑制される。【選択図】図１
2010284950.tif 000002
【特許請求の範囲】
【請求項１】
少なくとも一面が高比重層である合板基材の前記一面の側に化粧材を積層してなる化粧パネルにおいて、
前記一面には、前記高比重層の比重以上の比重を有するＵＶ硬化型樹脂を含む目止め層が形成されていることを特徴とする化粧パネル。
【請求項２】
前記目止め層には、透湿性を有する粉状体が含まれていることを特徴とする請求項１に記載の化粧パネル。
【請求項３】
前記一面と前記化粧材との間に、前記高比重層の比重以上の比重を有する透湿性シート又は透湿性板材が介在していることを特徴とする請求項１又は２に記載の化粧パネル。
【請求項４】
前記一面と前記化粧材との間に、実質的に水分を含まない接着剤を用いてなる接着層が介在していることを特徴とする請求項１乃至３の何れか一項に記載の化粧パネル。
【請求項５】
少なくとも一面が高比重層である合板基材の前記一面の側に化粧材を積層してなる化粧パネルの製造方法において、
前記高比重層の比重以上の比重を有するＵＶ硬化型樹脂を含む目止め剤を前記一面に塗布し、塗布された目止め剤に紫外線を照射することによって前記目止め剤を硬化させる目止め処理を前記一面に施してから、前記化粧材を積層することを特徴とする化粧パネルの製造方法。
【請求項６】
透湿性を有する粉状体を前記ＵＶ硬化型樹脂に混合してなる目止め剤を用いて前記目止め処理を前記一面に施してから、前記化粧材を積層することを特徴とする請求項５に記載の化粧パネルの製造方法。
【請求項７】
前記目止め処理を前記一面に施し、次いで、前記高比重層の比重以上の比重を有する透湿性シート又は透湿性板材を前記一面に積層してから、前記透湿性シート又は透湿性板材の表面側に前記化粧材を積層することを特徴とする請求項５又は６に記載の化粧パネルの製造方法。
【請求項８】
少なくとも前記化粧材を積層する際には、実質的に水分を含まない接着剤を用いて、前記化粧材を前記一面の側に接着することを特徴とする請求項５乃至７の何れか一項に記載の化粧パネルの製造方法。
【発明の詳細な説明】
【技術分野】
【０００１】
本発明は、合板基材の少なくとも一面側に化粧材を積層してなる化粧パネル及び化粧パネルの製造方法に関する。
【背景技術】
【０００２】
従来、床材として用いられる化粧パネルを得るために、製造者は、例えばラワン（比重０．５５）を用いてなる合板基材の一面に、化粧シート又は化粧単板等の化粧材を接着する（特許文献１〜３参照）。
この場合、化粧材としては、オレフィンシート、又は湿潤木材製の化粧単板（以下、湿潤化粧単板という）が用いられる。接着剤としては、酢酸ビニル樹脂エマルジョン、又は尿素・メラミン共縮合樹脂等の水性接着剤が用いられる（特許文献３〜５参照）。
【０００３】
以下では、ラワンを用いてなる合板基材を、ラワン合板基材という。ラワン合板基材は硬度が低いため、ラワン合板基材及び化粧材からなる化粧パネルは、耐キャスター性及び耐衝撃性が低い。
このような不都合を解消するために、ラワン合板基材と化粧材との間に、化粧パネルの表面を強化するための表面強化材を介在させることがある。表面強化材としては、ＭＤＦ（中密度繊維板）又は樹脂含浸紙等の、硬度が高い材料が用いられる（特許文献２〜６参照）。ラワン合板基材、表面強化材、及び化粧材からなる化粧パネルは、耐キャスター性及び耐衝撃性が高い。
【０００４】
しかしながら、一般的に入手が可能なラワンは天然木であり、天然木の安易な伐採は、重大な環境問題を引き起こしかねない。そこで、近年、植林木を用いることが推奨されている。
合板基材の材料として好適な植林木は、例えばユーカリ（比重０．８１）、カメレレ（比重０．６４）、及びゴムノキ（比重０．６５）である。比重０．６以上の木材を、以下では高比重材という。また、少なくとも一面が高比重材を用いてなる高比重層である合板基材を、以下では高比重合板基材という。
高比重合板基材は硬度が高い。このため、高比重合板基材を用いてなる化粧パネルは、高比重合板基材と化粧材との間に表面強化材を介在せずとも、十分に高い耐キャスター性及び耐衝撃性を有する。
【０００５】
ところが、高比重合板基材の表面には、往々にして、窪み、割れ、及び合板を形成する板材同士の繋ぎ目の隙間等の凹部が存在する。凹部を有する表面に直接的に化粧材を接着した場合、高比重合板基材の凹部が化粧パネルの表面平滑性を低下させる虞がある。従って、高比重合板基材の表面に目止め処理を施してから、化粧材を接着する必要がある。
【０００６】
合板基材の表面に目止め処理を施す際には、目止め剤として、水性パテが用いられることが多い（特許文献１，４，７，８参照）。水性パテは、例えばアクリル樹脂又はウレタン樹脂等を含有する合成樹脂エマルジョンパテである。水性パテには、凹部に対する充填が容易であり、充填された水性パテを硬化させるための特殊な機材が不要である等、作業性がよく低コストであるという利点がある。
また、目止め剤として、ＵＶ硬化型樹脂が用いられることもある（特許文献１，４，９参照）。ＵＶ硬化型樹脂は、紫外線を照射することによって低温で硬化させることができ、作業能率がよいという利点を有する。
【０００７】
ところで、合板基材の表面が低透湿性層である場合、合板基材の表面に水性接着剤を用いて、化粧材（例えば湿潤化粧単板）を接着すると、水性接着剤及び／又は化粧材から放出される水分によって、合板基材から化粧材が剥離したり（即ち、いわゆるパンクが生じたり）、化粧パネルの反り又は捩れ等の変形が生じたりする虞がある。
このような不都合を解消するために、合板基材と化粧材とを積層する際に、透湿性を有する金型に水分を逃がすことが提案されている（特許文献１０参照）。
【０００８】
また、化粧パネルの表面を保護するために、化粧材の表面にＵＶ硬化型樹脂を塗布し、塗布したＵＶ硬化型樹脂に紫外線を照射することによって硬化させる技術が開示されている（特許文献１１参照）。
【先行技術文献】
【特許文献】
【０００９】
【特許文献１】特開２００８−６３７７７号公報
【特許文献２】特開２００６−９５９９１号公報
【特許文献３】実開平７−２８６０６号公報
【特許文献４】特許第３４１１７７６号公報
【特許文献５】特許第２５９７７８２号公報
【特許文献６】特開平８−１３５１４０号公報
【特許文献７】特開平６−２１８７０９号公報
【特許文献８】特公平６−８８３７５号公報
【特許文献９】特開平６−２９６９２６号公報
【特許文献１０】特開平１１−２０７７０４号公報
【特許文献１１】特開昭５０−７０５０９号公報
【発明の概要】
【発明が解決しようとする課題】
【００１０】
水性パテの硬化物は、耐水性及び硬度が低い。更に、水性パテは硬化時に収縮するため、硬化した水性パテは、硬化前よりも体積が減少している。
このため、水性パテを用いて目止め処理を施した高比重合板基材は、水性パテが充填されている部分の硬度が、周囲の硬度よりも低い。従って、このような高比重合板基材を用いてなる化粧パネルには、部分的に耐キャスター性及び耐衝撃性が低いという問題がある。
【００１１】
また、高比重合板基材の表面の凹部が浅く狭い場合は、硬化した水性パテの体積減少は大きな問題にならないが、高比重合板基材の表面の凹部が深いか、又は広い場合には、水性パテの体積減少によって、目止め処理後も、無視できない凹部が高比重合板基材の表面に残留する虞がある。この結果、残留した凹部が、化粧パネルの表面平滑性を低下させるという問題が生じる。
以上のような問題を解決するための技術は、特許文献１〜１１には記載されていない。
【００１２】
本発明は斯かる問題を解決するためになされたものであり、その主たる目的は、高比重合板基材の一面に、ＵＶ硬化型樹脂を含む目止め剤を用いて目止め処理を施す構成とすることにより、耐キャスター性、耐衝撃性、及び表面平滑性を向上させることができる化粧パネル及び化粧パネルの製造方法を提供することにある。
【００１３】
本発明の他の目的は、透湿性を有する粉状体が混合された目止め剤を用いるか、透湿性シート又は透湿性板材を用いるか、或いは実質的に水分を含まない接着剤を用いることにより、パンク及び変形の発生を抑制することができる化粧パネル及び化粧パネルの製造方法を提供することにある。
【課題を解決するための手段】
【００１４】
第１発明に係る化粧パネルは、少なくとも一面が高比重層である合板基材の前記一面の側に化粧材を積層してなる化粧パネルにおいて、前記一面には、前記高比重層の比重以上の比重を有するＵＶ硬化型樹脂を含む目止め層が形成されていることを特徴とする。
【００１５】
第２発明に係る化粧パネルは、前記目止め層には、透湿性を有する粉状体が含まれていることを特徴とする。
【００１６】
第３発明に係る化粧パネルは、前記一面と前記化粧材との間に、前記高比重層の比重以上の比重を有する透湿性シート又は透湿性板材が介在していることを特徴とする。
【００１７】
第４発明に係る化粧パネルは、前記一面と前記化粧材との間に、実質的に水分を含まない接着剤を用いてなる接着層が介在していることを特徴とする。
【００１８】
第５発明に係る化粧パネルの製造方法は、少なくとも一面が高比重層である合板基材の前記一面の側に化粧材を積層してなる化粧パネルの製造方法において、前記高比重層の比重以上の比重を有するＵＶ硬化型樹脂を含む目止め剤を前記一面に塗布し、塗布された目止め剤に紫外線を照射することによって前記目止め剤を硬化させる目止め処理を前記一面に施してから、前記化粧材を積層することを特徴とする。
【００１９】
第６発明に係る化粧パネルの製造方法は、透湿性を有する粉状体を前記ＵＶ硬化型樹脂に混合してなる目止め剤を用いて前記目止め処理を前記一面に施してから、前記化粧材を積層することを特徴とする。
【００２０】
第７発明に係る化粧パネルの製造方法は、前記目止め処理を前記一面に施し、次いで、前記高比重層の比重以上の比重を有する透湿性シート又は透湿性板材を前記一面に積層してから、前記透湿性シート又は透湿性板材の表面側に前記化粧材を積層することを特徴とする。
【００２１】
第８発明に係る化粧パネルの製造方法は、少なくとも前記化粧材を積層する際には、実質的に水分を含まない接着剤を用いて、前記化粧材を前記一面の側に接着することを特徴とする。
【００２２】
第１発明及び第５発明にあっては、例えば、製造者は、少なくとも一面が高比重層である合板基材（即ち高比重合板基材）と、高比重層の比重以上の比重を有するＵＶ硬化型樹脂を含む目止め剤（以下、ＵＶ硬化型目止め剤という）と、化粧材と、接着剤とを準備する。
まず、製造者は、高比重合板基材の一面に目止め処理を施す。このために、製造者は、高比重合板基材の一面にＵＶ硬化型目止め剤を塗布する。このとき、高比重合板基材の一面に存在する凹部にＵＶ硬化型目止め剤が充填される。次いで、製造者は、塗布されたＵＶ硬化型目止め剤に紫外線を照射する。このとき、塗布されたＵＶ硬化型目止め剤が硬化する。
以上の結果、高比重合板基材の一面に、目止め層が形成される。
【００２３】
更に、製造者は、目止め層が形成された高比重合板基材の一面側に化粧材を積層する。このとき、化粧材は、例えば目止め層に直接的に接着される。この結果、本発明の化粧パネルが得られる。
【００２４】
高比重合板基材は、硬度が高い。
また、ＵＶ硬化型樹脂の硬化物は、耐水性及び硬度が高い。しかも、高比重層の比重以上の比重を有するＵＶ硬化型樹脂の硬化物は、高比重合板基材の硬度と同程度以上の硬度を有する、と考えられる。更に、ＵＶ硬化型樹脂の硬化時の収縮は小さいため、硬化したＵＶ硬化型樹脂の体積は、硬化前の体積と略等しい。
このため、ＵＶ硬化型目止め剤を用いて目止め処理を施した高比重合板基材は、ＵＶ硬化型目止め剤が充填されている部分の硬度が、周囲の硬度と同程度以上である。また、目止め処理後に、無視できない凹部が高比重合板基材の一面に残留する可能性が低い。
【００２５】
第２発明及び第６発明にあっては、例えば、製造者は、高比重合板基材と、目止め剤と、化粧材と、接着剤とを準備する。ただし、目止め剤は、高比重層の比重以上の比重を有するＵＶ硬化型樹脂に、透湿性を有する粉状体（以下、透湿性粉状体という）を混合してなる。以下では、ＵＶ硬化型樹脂と透湿性粉状体とが含まれている目止め剤を、透湿性目止め剤という。
まず、製造者は、高比重合板基材の一面に、透湿性目止め剤を用いて目止め処理を施す。この結果、高比重合板基材の一面に、透湿性粉状体が含まれている目止め層（以下、透湿性目止め層という）が形成される。
【００２６】
更に、製造者は、透湿性目止め層が形成された高比重合板基材の一面側に、化粧材を積層する。この結果、本発明の化粧パネルが得られる。
化粧材として湿潤化粧単板が用いられる場合、接着剤としては、水性接着剤が用いられる。このとき、湿潤化粧単板は、水性接着剤を用いて、例えば透湿性目止め層の表面に直接的に接着される。
透湿性粉状体が含まれていない目止め層は透湿性が低い。一方、透湿性目止め層は透湿性が高い。このため、湿潤化粧単板及び／又は水性接着剤から放出された水分は、透湿性目止め層を透過することによって、空気中に放散される。
【００２７】
ところで、ＵＶ硬化型樹脂に対する透湿性粉状体の混合量が多い場合、透湿性目止め層は、十分な透湿性を得ることができる。ただし、透湿性目止め剤の比重が、ＵＶ硬化型目止め剤の比重よりも大幅に低くなる。また、透湿性粉状体を混合する分だけ、透湿性目止め剤のコストが増大する。
逆に、ＵＶ硬化型樹脂に対する透湿性粉状体の混合量が少ない場合、透湿性目止め剤の比重は、ＵＶ硬化型目止め剤の比重と同程度である。また、透湿性目止め剤のコストの増大量が小さい。ただし、透湿性目止め層は、十分な透湿性を得ることができない虞がある。
従って、ＵＶ硬化型樹脂に対する透湿性粉状体の混合量は、重量比で６５％以下、好ましくは１０％以上、６５％以下の範囲であることが望ましい。
【００２８】
透湿性粉状体の直径は、透湿性目止め層の厚み以下であればよい。仮に、透湿性粉状体の直径が透湿性目止め層の厚みを超過していると、透湿性粉状体が化粧パネルの表面平滑性に悪影響を及ぼす虞がある。
【００２９】
第３発明及び第７発明にあっては、例えば、製造者は、高比重合板基材と、ＵＶ硬化型目止め剤と、高比重層の比重以上の比重を有する透湿性シート又は透湿性板材（以下、透湿性表面強化材という）と、化粧材と、接着剤とを準備する。
まず、製造者は、高比重合板基材の一面に、ＵＶ硬化型目止め剤を用いて目止め処理を施す。この結果、高比重合板基材の一面に、目止め層が形成される。
次いで、製造者は、目止め処理が施された高比重合板基材の一面、即ち目止め層に、透湿性表面強化材を積層する。
更に、製造者は、透湿性表面強化材が積層された高比重合板基材の一面側に、化粧材を積層する。この結果、本発明の化粧パネルが得られる。
【００３０】
化粧材として湿潤化粧単板が用いられる場合、接着剤としては、水性接着剤が用いられる。このとき、湿潤化粧単板は、水性接着剤を用いて、例えば透湿性表面強化材の表面に直接的に接着される。
透湿性表面強化材は透湿性が高い。このため、湿潤化粧単板及び／又は水性接着剤から放出された水分は、透湿性表面強化材を透過することによって、空気中に放散される。
【００３１】
ところで、透湿性目止め剤は、ＵＶ硬化型目止め剤よりも比重が低い。このため、透湿性目止め剤を用いて、高比重合板基材の一面に目止め処理を施した場合、ＵＶ硬化型樹脂に対する透湿性粉状体の混合量が多いと、高比重合板基材の一面の凹部に透湿性目止め剤が充填されている部分の硬度が、周囲の硬度よりも大幅に低くなる虞がある。即ち、高比重合板基材の表面に、硬度のバラつきが生じる虞がある。
【００３２】
しかしながら、本発明の化粧パネルは、目止め処理が施された高比重合板基材の一面と化粧材との間に、透湿性表面強化材が介在している。透湿性表面強化材は、高比重合板基材の硬度と同程度以上の硬度を有する、と考えられる。
このため、高比重合板基材の表面における硬度のバラつきが、化粧パネルの表面の硬度に悪影響を及ぼすことが抑制される。
【００３３】
第４発明及び第８発明にあっては、例えば、製造者は、高比重合板基材と、ＵＶ硬化型目止め剤と、化粧材と、実質的に水分を含まない接着剤とを準備する。実質的に水分を含まない接着剤（以下、無水接着剤という）とは、全く水分を含まない接着剤か、又は、不可避量の水分を含む接着剤である。
まず、製造者は、高比重合板基材の一面に、ＵＶ硬化型目止め剤を用いて目止め処理を施す。この結果、高比重合板基材の一面に、目止め層が形成される。
【００３４】
更に、製造者は、目止め層が形成された高比重合板基材の一面側に、化粧材を積層する。このとき、化粧材は、無水接着剤を用いて、例えば目止め層の表面に直接的に接着される。この結果、本発明の化粧パネルが得られる。
ところで、無水接着剤を用いて高比重合板基材に接着することが可能な化粧材は、オレフィンシート又は乾燥木材製の化粧単板（以下、乾燥化粧単板という）等に限られ、湿潤化粧単板を接着することはできない。従って、無水接着剤及び化粧材から水分が放出されることはない。
【発明の効果】
【００３５】
第１発明の化粧パネル及び第５発明の化粧パネルの製造方法による場合、耐キャスター性及び耐衝撃性が高い化粧パネルを得ることができる。何故ならば、目止め処理を施した高比重合板基材は、ＵＶ硬化型目止め剤が充填されている部分の硬度が、周囲の硬度と同程度以上だからである。
また、表面平滑性が高い化粧パネルを得ることができる。何故ならば、目止め処理後に、無視できない凹部が高比重合板基材の一面に残留する可能性が低いからである。
【００３６】
第２発明の化粧パネル及び第６発明の化粧パネルの製造方法による場合、パンク及び変形の発生を抑制することができる。何故ならば、化粧材及び／又は接着剤から放出された水分（即ち、パンク及び変形の原因となる水分）が、透湿性が高い目止め層を透過することによって、空気中に放散されるからである。
この結果、高品質の化粧パネルを得ることができる。
【００３７】
第３発明の化粧パネル及び第７発明の化粧パネルの製造方法による場合、パンク及び変形の発生を抑制することができる。何故ならば、パンク及び変形の原因となる水分が、透湿性表面強化材を透過することによって、空気中に放散されるからである。
この結果、高品質の化粧パネルを得ることができる。
また、高比重合板基材の一面における硬度が均一でないときでも、透湿性表面強化材によって、化粧パネルの表面における硬度を均一にすることができる。しかも、この硬度は、高比重合板基材の硬度と同程度以上の硬度である。この結果、耐キャスター性及び耐衝撃性が高い化粧パネルを得ることができる。
【００３８】
第４発明の化粧パネル及び第８発明の化粧パネルの製造方法による場合、パンク及び変形の発生を抑制することができる。何故ならば、パンク及び変形の原因となる水分が、化粧材からも無水接着剤からも放出されないからである。
この結果、高品質の化粧パネルを得ることができる。
【図面の簡単な説明】
【００３９】
【図１】本発明の実施の形態１に係る化粧パネルの構成を模式的に示す断面図である。
【図２】本発明の実施の形態１に係る化粧パネルの製造方法の説明図である。
【図３】本発明の実施の形態２に係る化粧パネルの構成を模式的に示す断面図である。
【図４】本発明の実施の形態２に係る化粧パネルの製造方法の説明図である。
【図５】本発明の実施の形態３に係る化粧パネルの構成を模式的に示す断面図である。
【図６】本発明の実施の形態３に係る化粧パネルの製造方法の説明図である。
【発明を実施するための形態】
【００４０】
以下、本発明を、その実施の形態を示す図面に基づいて詳述する。
【００４１】
実施の形態  １．
図１は、本発明の実施の形態１に係る化粧パネル７１の構成を模式的に示す断面図であり、図２は、化粧パネル７１の製造方法の説明図である。
図１に示すように、化粧パネル７１は、高比重合板基材１の一面に、化粧材４１を積層してなる。ただし、高比重合板基材１と化粧材４１との間には、目止め層２１及び接着層３１が介在している。以下では、化粧パネル７１の化粧材４１側を、上側という。
【００４２】
このような化粧パネル７１を製造するための材料として、製造者は、図２（ａ）に示す高比重合板基材１と、図２（ｂ）に示すＵＶ硬化型目止め剤２１０と、図２（ｃ）に示す無水接着剤３１０及び化粧材４１とを準備する。
高比重合板基材１は、１００％ユーカリ製の高比重層１１〜１５を上から下へこの順に積層してなる５層合板である。高比重合板基材１は、比重０．８１である。
【００４３】
ＵＶ硬化型目止め剤２１０は、ＵＶ硬化型樹脂製の塗料であり、重量比４：６〜５：５程度の割合で、アクリルウレタン系樹脂と適宜の体質顔料とを含む。ＵＶ硬化型目止め剤２１０は、比重１．０程度である。即ち、ＵＶ硬化型目止め剤２１０は、高比重合板基材１の比重以上の比重を有する。
無水接着剤３１０は、湿気硬化型ウレタン樹脂系のホットメルト接着剤（ＰＵＲ：ポリウレタンリアクティブホットメルト）を用いてなる。ＰＵＲは、全く水分を含まないか、又は、不可避量の水分を含むため、無水接着剤３１０は、実質的に水分を含まない。
化粧材４１は、ポリエチレンベースのオレフィンシートを用いてなる。
【００４４】
図１に示すように、化粧材４１は、高比重合板基材１の高比重層１１の上面に積層される。
しかしながら、図２（ａ）に示すように、高比重層１１の上面には、凹部１１ａ，１１ａ，…が存在する。即ち、高比重層１１の上面は、表面平滑性が低い。このため、高比重層１１の上面に目止め処理を施す必要がある。
【００４５】
目止め処理においては、製造者は、図２（ｂ）に示すように、まず、高比重層１１の上面に全体的に均一に、ＵＶ硬化型目止め剤２１０を塗布する。このとき、凹部１１ａ，１１ａ，…にＵＶ硬化型目止め剤２１０が充填される。
次いで、製造者は、塗布されたＵＶ硬化型目止め剤２１０に対し、紫外線照射装置Ｌを用いて紫外線Ｖを照射することによって、ＵＶ硬化型目止め剤２１０を硬化させる。この結果、高比重層１１の上面に、目止め層２１が形成される。
目止め層２１の厚みは数μｍ程度であるが、凹部１１ａに充填されている分も合わせれば、最大１ｍｍ程度である。
【００４６】
そして、製造者は、図２（ｃ）に示すように、目止め層２１が形成された高比重層１１の上面に、化粧材４１を接着する。
更に詳細には、製造者は、１００℃〜１３０℃に加熱して溶融させた無水接着剤３１０を、高比重層１１の上面に、８０ｇ／ｍ2 塗布する。なお、無水接着剤３１０は、高比重層１１の上面及び化粧材４１の下面の少なくとも一方に塗布してあればよい。また、無水接着剤３１０の塗布量は、８０ｇ／ｍ2 以上、１００ｇ／ｍ2 以下であることが好ましい。
【００４７】
次いで、製造者は、高比重層１１の上面と、化粧材４１の下面とを対面させた状態で、高比重合板基材１及び化粧材４１に、上下一対の加圧ローラＲ１，Ｒ２によって上下方向から加圧しつつ、夫々が矢符方向に回転する加圧ローラＲ１，Ｒ２間を通過させる。この結果、高比重層１１の上面に、化粧材４１が接着される。
無水接着剤３１０が硬化することによって、目止め層２１と化粧材４１との間に接着層３１が形成され、図１に示す化粧パネル７１が得られる。
【００４８】
ところで、高比重である高比重合板基材１は、低比重であるラワン合板基板と比べて硬度が高いため、十分に高い耐キャスター性及び耐衝撃性を有する。しかも、高比重である目止め層２１は、高比重合板基材１と同程度以上の硬度を有するため、十分に高い耐キャスター性及び耐衝撃性を有する。
更に、目止め層２１は、耐水性が高い。
また、ＵＶ硬化型目止め剤２１０は、硬化することによって体積が減少することはほとんどない。このため、高比重層１１の上面に、凹部１１ａ，１１ａ，…が残留することがない。つまり、目止め層２１が形成されることによって、高比重層１１の上面の表面平滑性が向上され、延いては、化粧パネル７１の上面の表面平滑性が向上される。
【００４９】
目止め層２１は透湿性が低いが、化粧材４１及び無水接着剤３１０から、化粧パネル７１のパンク及び変形の原因となる水分が放出されることはない。従って、化粧パネル７１は、パンク及び変形の発生が抑制されている。
以上の結果、化粧パネル７１は、耐キャスター性、耐衝撃性、及び表面平滑性が向上された高品質の床材として用いることができる。
【００５０】
また、本実施の形態における化粧パネル７１の製造方法では、製造者は、高比重層１１の上面に全体的にＵＶ硬化型目止め剤２１０を塗布することによって、凹部１１ａ，１１ａ，…夫々にＵＶ硬化型目止め剤２１０を充填する。このため、凹部１１ａ，１１ａ，…に個々にＵＶ硬化型目止め剤２１０を充填する場合よりも、作業効率を向上させることができる。
【００５１】
なお、高比重合板基材１の両面に化粧材４１，４１を積層する場合には、高比重層１５の下面にも、ＵＶ硬化型目止め剤２１０を用いた目止め処理を施すことが望ましい。
また、化粧材４１は、オレフィンシートに限定されず、例えば乾燥化粧単板を用いてなるものであってもよい。
更に、高比重合板基材１を構成する木材は、比重（気乾比重）０．６以上の高比重材であれば、ユーカリ製に限定されず、カメレレ製又はゴムノキ製等であってもよく、複数種類の木材が混合されていてもよい。
【００５２】
高比重合板基材１は、５層のものに限定されず、５層未満のものでも６層以上のものでもよい。また、高比重層１２〜１５の少なくとも１層が、高比重層１１よりも比重が低い低比重層であってもよい。例えば、高比重合板基材１は、高比重層１２〜１４を備えず、１層以上の低比重層が高比重層１１，１５間に介在している堅木合板であってもよい。
【００５３】
ここで、耐キャスター性及び耐衝撃性について、化粧パネル７１と、化粧パネル７１に類似する構成の従来の化粧パネル（以下、第１化粧パネルという）とを比較した結果を示す。
【００５４】
【表１】
2010284950.tif 000003
【００５５】
まず、第１化粧パネルについて説明する。第１化粧パネルは、ラワン合板基材の上面に、化粧材４１を積層してなる。ただし、ラワン合板基材と化粧材４１との間には、接着層３１が介在している。つまり、第１化粧パネルとは、図１に示す化粧パネル７１の高比重合板基材１及び目止め層２１がラワン合板基材と入れ替わったような構成である。
【００５６】
このような第１化粧パネルを製造する場合、製造者は、ラワン合板基材の上面に、１００℃〜１３０℃に加熱して溶融させた無水接着剤３１０を８０ｇ／ｍ2 塗布する。次いで、製造者は、ラワン合板基材の上面と、化粧材４１の下面とを対面させた状態で、ラワン合板基材及び化粧材４１を、上下一対の加圧ローラＲ１，Ｒ２によって上下方向から加圧しつつ、加圧ローラＲ１，Ｒ２間を通過させる。この結果、ラワン合板基材の上面に、化粧材４１が接着される。無水接着剤３１０が硬化することによって、ラワン合板基材と化粧材４１との間に接着層３１が形成された第１化粧パネルが得られる。
【００５７】
表１には、化粧パネル７１に対してキャスター試験及びデュポン式衝撃試験を夫々実施したことによって化粧パネル７１の上面に形成された凹みの深さ（即ち凹み量）と、第１化粧パネルに対して同様の試験を実施した場合の凹み量とが示されている。
【００５８】
キャスター試験では、試験官は、ターンテーブルの上面中央部分に試験片を固定し、更に、２５ｋｇの荷重が印加されているキャスターを、試験片の上で、１００ｍｍのストロークで３０００回、直線的に往復させた。このとき、試験官は、キャスターが約１７回往復する間に、ターンテーブルを１回転させることによって、試験片が１回転して元の位置に戻るようにした。以上のような処置を、試験官は、６個の試験片に対して実行した。
そして、試験官は、各試験片に形成された凹みの内、最も大きいものの凹み量を、ノギスを用いて測定し、６個分の測定結果を平均した。
【００５９】
デュポン式衝撃試験では、試験官は、ＪＩＳ  Ｋ５６００に準拠して凹み量を測定した。更に詳細には、試験官は、半径６．３５±０．０３ｍｍの撃型と受け台とを準備し、撃型と受け台との間に、上面を上向き（撃型側）にして試験片を挟んだ。このとき、試験官は、試験片の所定の衝撃点と撃型とを位置合わせした。この後、試験官は、質量５００ｇの錘を、高さ３００ｍｍから撃型の上に落下させることによって、試験片に衝撃を与えた。以上のような処置を、試験片に設定された３０点の衝撃点に対して実行した。
そして、試験官は、各衝撃点の凹み量をノギスで測定し、３０個分の測定結果を平均した。
【００６０】
表１に示すように、キャスター試験では、化粧パネル７１の試験片については０．１２ｍｍ、第１化粧パネルの試験片については０．４８ｍｍの凹み量が得られた。つまり、化粧パネル７１が、第１化粧パネルに比べて十分に高い耐キャスター性を有していることがわかる。
また、デュポン式衝撃試験では、化粧パネル７１の試験片については０．１６ｍｍ、第１化粧パネルの試験片については０．６４ｍｍの凹み量が得られた。つまり、化粧パネル７１が、第１化粧パネルに比べて十分に高い耐衝撃性を有していることがわかる。
【００６１】
実施の形態  ２．
図３は、本発明の実施の形態２に係る化粧パネル７２の構成を模式的に示す断面図であり、図４は、化粧パネル７２の製造方法の説明図である。
以下では、実施の形態１に対応する部分には同一符号を付してそれらの説明を省略する。
図３に示すように、化粧パネル７２は、高比重合板基材１の上面に、化粧材４２を積層してなる。ただし、高比重合板基材１と化粧材４２との間には、透湿性目止め層２２及び接着層３２が介在している。また、化粧材４２の上面には、表面保護膜５が形成されている。
【００６２】
このような化粧パネル７２を製造するための材料として、製造者は、高比重合板基材１（図２（ａ）参照）と、図４（ａ）に示す透湿性目止め剤２２０と、図４（ｂ）に示す水性接着剤３２０及び化粧材４２と、ＵＶ硬化型樹脂製の図示しない塗料とを準備する。
水性接着剤３２０は、尿素・メラミン樹脂系接着剤を用いてなる。
化粧材４２は、ビーチ（ブナ）製の湿潤化粧単板を用いてなり、０．２５ｍｍの厚みを有する。
【００６３】
透湿性目止め剤２２０は、ＵＶ硬化型目止め剤２１０と、セピオライト製の透湿性粉状体を混合してなる。このため、透湿性目止め剤２２０の比重は、ＵＶ硬化型目止め剤２１０よりも低い。ただし、ＵＶ硬化型目止め剤２１０に対する透湿性粉状体の混合量が適正であれば、透湿性目止め剤２２０は、高比重合板基材１の比重以上の比重を有する。本実施の形態における透湿性粉状体の混合量は、重量比３０％である。
透湿性目止め剤２２０を用いて形成される透湿性目止め層２２の厚みは、数μｍ程度である。従って、ＵＶ硬化型目止め剤２１０に混合される透湿性粉状体の直径は、最大でも数μｍ程度である。
【００６４】
図３に示すように、化粧材４２は、高比重合板基材１の高比重層１１の上面に積層される。このため、高比重層１１の上面に目止め処理を施す必要がある。
目止め処理においては、製造者は、図４（ａ）に示すように、まず、高比重層１１の上面に全体的に均一に、透湿性目止め剤２２０を塗布する。このとき、凹部１１ａ，１１ａ，…に透湿性目止め剤２２０が充填される。
次いで、製造者は、塗布された透湿性目止め剤２２０に対し、紫外線照射装置Ｌを用いて紫外線Ｖを照射することによって、透湿性目止め剤２２０を硬化させる。この結果、高比重層１１の上面に、透湿性目止め層２２が形成される。
【００６５】
そして、製造者は、図４（ｂ）に示すように、透湿性目止め層２２が形成された高比重層１１の上面に、水性接着剤３２０を８０ｇ／ｍ2 塗布する。
次いで、製造者は、高比重層１１の上面に、化粧材４２を熱圧にて接着（いわゆる熱圧貼り）する。ただし、熱圧貼りの条件は、温度１１０℃、圧力７ｋｇ／ｃｍ2 、及び加圧時間６０秒である。
水性接着剤３２０が硬化することによって、透湿性目止め層２２と化粧材４２との間に接着層３２が形成される。
最後に、製造者は、化粧材４２の上面にＵＶ硬化型樹脂製の塗料を塗布し、塗布した塗料を硬化させることによって、化粧材４２の上面に表面保護膜５を形成する。
以上の結果、図３に示す化粧パネル７２が得られる。
【００６６】
ところで、高比重合板基材１は、十分に高い耐キャスター性及び耐衝撃性を有する。しかも、高比重である透湿性目止め層２２は、高比重合板基材１と同程度以上の硬度を有するため、十分に高い耐キャスター性及び耐衝撃性を有する。
更に、透湿性目止め層２２は、耐水性が高い。
また、透湿性目止め剤２２０は、硬化することによって体積が減少することはほとんどない。このため、高比重層１１の上面に、凹部１１ａ，１１ａ，…が残留することがない。つまり、透湿性目止め層２２が形成されることによって、高比重層１１の上面の表面平滑性が向上され、延いては、化粧パネル７２の上面の表面平滑性が向上される。
【００６７】
化粧材４２及び水性接着剤３２０からは、化粧パネル７２のパンク及び変形の原因となる水分が、例えば熱圧貼りの最中に放出される。ところが、透湿性目止め層２２が透湿性を有するため、放出された水分は、透湿性目止め層２２を透過することによって、空気中に放散される。従って、化粧パネル７２は、パンク及び変形の発生が抑制されている。
以上の結果、化粧パネル７２は、耐キャスター性、耐衝撃性、及び表面平滑性が向上された高品質の床材として用いることができる。
【００６８】
なお、高比重合板基材１の両面に化粧材４２，４２を積層する場合には、高比重層１５の下面にも、透湿性目止め剤２２０を用いた目止め処理を施すことが望ましい。
また、化粧材４２は、湿潤化粧単板に限定されず、例えばオレフィンシートを用いてなるものであってもよい。
更に、水性接着剤３２０は、尿素・メラミン樹脂系接着剤に限定されず、例えばエチレン酢酸ビニル共縮合樹脂系接着剤を用いてなるものであってもよい。
【００６９】
更にまた、透湿性目止め剤２２０に含まれる透湿性粉状体は、セピオライト製の粉状体に限定されるものではなく、珪藻泥岩、珪質頁岩、アロフェン、イモゴライト、ゼオライト、大谷石等（即ち、珪酸塩を含む無機多孔質材料）の粉状体であってもよい。
このような透湿性粉状体の混合量は、化粧パネル７２のコスト増大を抑制するために、重量比６５％以下であればよい。また、重量比１０％以上であれば、透湿性目止め剤２２０が十分な透湿性を有する、と考えられる。
また、コストの抑制と透湿性の向上とが両立可能であれば、透湿性粉状体は、珪酸塩を含む無機多孔質材料以外のもの（例えば有機材料）を用いて構成されていてもよい。
【００７０】
更に、化粧パネル７２は、水性接着剤３２０の代わりに無水接着剤３１０を用い、且つ、化粧材４２の代わりに化粧材４１を用いてなる構成であってもよい。この場合、化粧材４１及び無水接着剤３１０からは水分が放出されないため、パンク及び変形の発生が抑制される。
【００７１】
ここで、耐キャスター性及び耐衝撃性について、化粧パネル７２と、化粧パネル７２に類似する構成の従来の化粧パネル（以下、第２化粧パネルという）とを比較した結果を示す。
【００７２】
【表２】
2010284950.tif 000004
【００７３】
まず、第２化粧パネルについて説明する。第２化粧パネルは、ラワン合板基材の上面に、化粧材４２を積層してなる。ただし、ラワン合板基材と化粧材４２との間には、接着層３２が介在しており、化粧材４２の上面に、表面保護膜５が形成されている。つまり、第２化粧パネルとは、図３に示す化粧パネル７２の高比重合板基材１及び透湿性目止め層２２がラワン合板基材と入れ替わったような構成である。
【００７４】
このような第２化粧パネルを製造する場合、製造者は、ラワン合板基材の上面に、水性接着剤３２０を８０ｇ／ｍ2 塗布する。次いで、製造者は、ラワン合板基材の上面に、化粧材４２を熱圧貼りする。ただし、熱圧貼りの条件は、温度１１０℃、圧力７ｋｇ／ｃｍ2 、及び加圧時間６０秒である。水性接着剤３２０が硬化することによって、ラワン合板基材と化粧材４２との間に接着層３２が形成される。最後に、製造者は、化粧材４２の上面にＵＶ硬化型樹脂製の図示しない塗料を塗布し、塗布した塗料を硬化させることによって、化粧材４２の上面に表面保護膜５を形成する。
以上の結果、第２化粧パネルが得られる。
【００７５】
表２には、化粧パネル７２に対してキャスター試験及びデュポン式衝撃試験を夫々実施したことによって化粧パネル７２の上面に形成された凹みの凹み量と、第２化粧パネルに対して同様の試験を実施した場合の凹み量とが示されている。
【００７６】
表２に示すように、キャスター試験では、化粧パネル７２の試験片については０．１０ｍｍ、第２化粧パネルの試験片については０．３４ｍｍの凹み量が得られた。つまり、化粧パネル７２が、第２化粧パネルに比べて十分に高い耐キャスター性を有していることがわかる。
また、デュポン式衝撃試験では、化粧パネル７２の試験片については０．１５ｍｍ、第２化粧パネルの試験片については０．６２ｍｍの凹み量が得られた。つまり、化粧パネル７２が、第２化粧パネルに比べて十分に高い耐衝撃性を有していることがわかる。
【００７７】
実施の形態  ３．
図５は、本発明の実施の形態１に係る化粧パネル７３の構成を模式的に示す断面図であり、図６は、化粧パネル７３の製造方法の説明図である。
以下では、実施の形態１，２に対応する部分には同一符号を付してそれらの説明を省略する。
図５に示すように、化粧パネル７３は、高比重合板基材１の上面に、透湿性表面強化材６及び化粧材４２をこの順に積層してなる。ただし、高比重合板基材１と透湿性表面強化材６との間には、透湿性目止め層２２及び接着層３３が介在している。また、透湿性表面強化材６と化粧材４２との間には、接着層３２が介在している。更に、化粧材４２の上面に、表面保護膜５が形成されている。
【００７８】
このような化粧パネル７３を製造するための材料として、製造者は、高比重合板基材１（図２（ａ）参照）と、透湿性目止め剤２２０（図４（ａ）参照）と、図６（ａ）に示す水性接着剤３３０及び透湿性表面強化材６と、図６（ｂ）に示す水性接着剤３２０及び化粧材４２と、ＵＶ硬化型樹脂製の図示しない塗料とを準備する。
【００７９】
水性接着剤３３０は、エチレン酢酸ビニル共縮合樹脂系接着剤を用いてなる。なお、水性接着剤３３０は、エチレン酢酸ビニル共縮合樹脂系接着剤に限定されず、例えば、尿素・メラミン樹脂系接着剤を用いてなるものであってもよい。
透湿性表面強化材６は、ＭＤＦを用いてなる透湿性板材であり、０．６ｍｍの厚みと、高比重合板基材１の比重以上の比重とを有する。なお、透湿性表面強化材６は、樹脂含浸紙を用いてなる透湿性シートであってもよい。また、透湿性表面強化材６の厚みは、０．６ｍｍ以上、１．５ｍｍ以下であることが好ましい。
【００８０】
図５に示すように、化粧材４２は、高比重合板基材１の高比重層１１の上面側に積層される。このため、製造者は、高比重層１１の上面に、透湿性目止め剤２２０を用いた目止め処理を施す（図４（ａ）参照）。この結果、高比重層１１の上面に、透湿性目止め層２２が形成される。
【００８１】
そして、製造者は、図６（ａ）に示すように、透湿性目止め層２２が形成された高比重層１１の上面に、水性接着剤３３０を８０ｇ／ｍ2 塗布する。次いで、製造者は、高比重層１１の上面に、透湿性表面強化材６を接着する。水性接着剤３３０が硬化することによって、透湿性目止め層２２と透湿性表面強化材６との間に接着層３３が形成される。
【００８２】
次に、製造者は、図６（ｂ）に示すように、透湿性表面強化材６の上面に、水性接着剤３２０を８０ｇ／ｍ2 塗布する。次いで、製造者は、透湿性表面強化材６の上面に、化粧材４２を熱圧貼りする。ただし、熱圧貼りの条件は、温度１１０℃、圧力７ｋｇ／ｃｍ2 、及び加圧時間６０秒である。水性接着剤３２０が硬化することによって、透湿性表面強化材６と化粧材４２との間に接着層３２が形成される。
最後に、製造者は、化粧材４２の上面に表面保護膜５を形成する。
以上の結果、図５に示す化粧パネル７３が得られる。
【００８３】
ところで、高比重である透湿性表面強化材６は、高比重合板基材１と同程度以上の硬度を有するため、十分に高い耐キャスター性及び耐衝撃性を有する。
化粧材４２及び水性接着剤３２０，３３０からは、化粧パネル７３のパンク及び変形の原因となる水分が放出される。ところが、透湿性目止め層２２及び透湿性表面強化材６が透湿性を有するため、放出された水分は、透湿性目止め層２２又は透湿性表面強化材６を透過することによって、空気中に放散される。従って、化粧パネル７３は、パンク及び変形の発生が抑制されている。
以上の結果、化粧パネル７３は、耐キャスター性、耐衝撃性、及び表面平滑性が向上された高品質の床材として用いることができる。
【００８４】
なお、化粧パネル７３には、透湿性目止め層２２ではなく目止め層２１が形成されていてもよい。この場合、化粧材４２及び水性接着剤３２０，３３０から放出された水分は、透湿性表面強化材６を透過することによって空気中に放散されるため、パンク及び変形の発生が抑制される。
また、化粧パネル７３は、水性接着剤３２０，３３０の代わりに無水接着剤３１０，３１０を用い、且つ、化粧材４２の代わりに化粧材４１を用いてなる構成であってもよい。この場合、化粧材４１、無水接着剤３１０，３１０、及び透湿性表面強化材６からは水分が放出されないため、パンク及び変形の発生が抑制される。このとき、透湿性目止め層２２ではなく目止め層２１が形成されていてもよい。
【００８５】
ここで、耐キャスター性及び耐衝撃性について、化粧パネル７２，７３と、化粧パネル７３に類似する構成の従来の化粧パネル（以下、第３化粧パネルという）とを比較した結果を示す。表３には、化粧パネル７２，７３に対してキャスター試験及びデュポン式衝撃試験を夫々実施したことによって化粧パネル７２，７３の上面に形成された凹みの凹み量と、第３化粧パネルに対して同様の試験を実施した場合の凹み量とが示されている。
【００８６】
【表３】
2010284950.tif 000005
【００８７】
表３に示すように、キャスター試験では、化粧パネル７２，７３夫々の試験片について、０．１０ｍｍの凹み量が得られた。つまり、化粧パネル７２，７３は、同程度の耐キャスター性を有していることがわかる。
また、デュポン式衝撃試験では、化粧パネル７２の試験片については０．２２ｍｍ、化粧パネル７３の試験片については０．２０ｍｍの凹み量が得られた。つまり、化粧パネル７２，７３の耐衝撃性には大差がないことがわかる。
ただし、化粧パネル７２の試験片の最大凹み量は０．３７ｍｍであり、最小凹み量は０．１１ｍｍである。つまり、凹み量のバラつきが大きい。一方、化粧パネル７３の試験片の最大凹み量は０．２５ｍｍであり、最小凹み量は０．１２ｍｍである。即ち、凹み量のバラつきが小さい。
【００８８】
このような凹み量のバラつきの有無は、化粧パネル７２の上面における硬度のバラつきの有無に起因する。
透湿性目止め剤２２０は、ＵＶ硬化型目止め剤２１０よりも比重が低い。このため、透湿性目止め剤２２０を用いて目止め処理を実行した場合、透湿性目止め層２２の凹部１１ａ，１１ａ，…夫々を充填している部分の硬度が、周囲の硬度よりも低くなる。この傾向は、透湿性目止め剤２２０に混合されている透湿性粉状体の量が多いほど顕著になる。
つまり、高比重合板基材１の上面、延いては化粧パネル７２の上面に、硬度のバラつきが生じている。
【００８９】
一方、化粧パネル７３は、透湿性目止め層２２と化粧材４２との間に、硬度が高い透湿性表面強化材６が介在している。従って、高比重合板基材１の上面に生じている硬度のバラつきが、化粧パネル７２の上面の硬度に悪影響を及ぼすことが抑制されている。
【００９０】
次に、第３化粧パネルについて説明する。第３化粧パネルは、ラワン合板基材の上面に、透湿性表面強化材６及び化粧材４２をこの順に積層してなる。ただし、ラワン合板基材と透湿性表面強化材６との間には、接着層３３が介在している。また、透湿性表面強化材６と化粧材４２との間には、接着層３２が介在している。更に、化粧材４２の上面に、表面保護膜５が形成されている。つまり、第３化粧パネルとは、図５に示す化粧パネル７３の高比重合板基材１及び透湿性目止め層２２がラワン合板基材と入れ替わったような構成である。
【００９１】
このような第３化粧パネルを製造する場合、製造者は、ラワン合板基材の上面に、水性接着剤３３０を８０ｇ／ｍ2 塗布する。次いで、製造者は、ラワン合板基材の上面に、透湿性表面強化材６を接着する。水性接着剤３３０が硬化することによって、透湿性目止め層２２と透湿性表面強化材６との間に接着層３３が形成される。次に、製造者は、透湿性表面強化材６の上面に、水性接着剤３２０を８０ｇ／ｍ2 塗布する。次いで、製造者は、ラワン合板基材の上面に、化粧材４２を熱圧貼りする。ただし、熱圧貼りの条件は、温度１１０℃、圧力７ｋｇ／ｃｍ2 、及び加圧時間６０秒である。水性接着剤３２０が硬化することによって、透湿性目止め層２２と化粧材４２との間に接着層３２が形成される。最後に、製造者は、化粧材４２の上面に表面保護膜５を形成する。
【００９２】
以上の結果、第３化粧パネルが得られる。このような第３化粧パネルは、ラワン合板基材の硬度の低さを透湿性表面強化材６によって補い、耐キャスター性及び耐衝撃性を向上させたものに相当する。
表３に示すように、キャスター試験では、第３化粧パネルの試験片については０．１７ｍｍの凹み量が得られた。ここから、化粧パネル７１〜７３夫々は、第３化粧パネルに比べても、十分に高い耐キャスター性を有していることがわかる。
また、デュポン式衝撃試験では、第３化粧パネルの試験片については０．３５ｍｍの凹み量が得られた。ここから、化粧パネル７１〜７３夫々は、第３化粧パネルに比べても、十分に高い耐衝撃性を有していることがわかる。
【００９３】
なお、ここに開示された実施の形態は、全ての点で例示であって、制限的なものではない、と考えられるべきである。本発明の範囲は、上述した意味ではなく、特許請求の範囲と均等の意味及び特許請求の範囲内での全ての変更が含まれることが意図される。
また、本発明の効果がある限りにおいて、化粧パネル７１，７２，７３に、実施の形態１〜３に開示されていない構成要素が含まれていてもよく、化粧パネル７１，７２，７３の製造工程に、実施の形態１〜３に開示されていない製造工程が含まれていてもよい。
【符号の説明】
【００９４】
１      高比重合板基材（合板基材）
１１    高比重層
２１    目止め層
２１０  ＵＶ硬化型目止め剤（目止め剤）
２２    透湿性目止め層（目止め層）
２２０  透湿性目止め剤（目止め剤）
３１    接着層
３１０  無水接着剤（接着剤）
４１，４２  化粧材
６      透湿性表面強化材（透湿性シート又は透湿性板材）
７１，７２，７３  化粧パネル
Ｖ      紫外線
【図１】
2010284950.tif 000006
【図２】
2010284950.tif 000007
【図３】
2010284950.tif 000008
【図４】
2010284950.tif 000009
【図５】
2010284950.tif 000010
【図６】
2010284950.tif 000011